Brevet FR2596396A1 — publié le 19871002

SUPPORT SPIIERIQUE DE CATALYSEUR POUR LA POLYTERISATION DES ALPHA-OLEFINES, CATALYSEURS OBTENUS A PARTIR DE CES SUPPORTS La présente invention concerne un support sphérique de 5 catalyseur de polymérisation des alpha-oléfines obtenu par réaction d'un composé organique chloré, en présence d'un donneur d'électrons sur un mélange d'un alkylmagnésien et d'un aluminoxane et/ou aluminosiloxane. Elle concerne également un catalyseur sphérique obtenu à 10 partir de ce support par un second traitement du support par un composé organique chloré avant imprégnation par un halogénure de titane. Le catalyseur obtenu permet de fabriquer facilement des polyoléfines à répartition moléculaire large en présence de cocatalyseur dans la polymérisation ou copolymérisation des alpha-oléfines 15 de formule CH2 = CHR dans laquelle R est un atome d'hydrogène ou un radical alkyle contenant de 1 à 6 atomes de carbone. Dans le FR. 2.529.207 sont décrits des supports sphériques pour la fabrication de catalyseurs de polymérisation des alpha-oléfines. Ces supports sont obtenus par réaction avec un composé organique 20 chloré, en présence nécessairement d'un éther-oxyde, d'un organomagnésien R1 Mg R2, x A1 (R3)3 o R1, R2, R3, sont des radicaux alkyles. Ce mode de préparation du support permet l'obtention de catalyseur dont les polymères fabriqués en sa présence possèdent une 25 répartition de masse moléculaire étroite ou faiblement dispersée. Selon l'invention le support sphérique de catalyseur est préparé par réaction d'un composé organique chloré, en présence d'un donneur d'électrons, avec un mélange d'un alkylmagnésien et d'un composé organique de l'aluminium caractérisée en ce que le composé 30 organique chloré associé à un donneur d'électrons est mis à réagir dans le mélange préalable d'alkylmagnésien, d'aluminoxane et/ou d'aluminosiloxane, et éventuellement de donneur d'électrons. Ce support tel que décrit, imprégné des éléments catalytiques actifs, de par la présence de l'aluminoxane et/ou de l'alumi35 nosiloxane, influence dejà à lui seul la répartition moléculaire du polymère finalement obtenu en présence de ce catalyseur. Toutefois une nouvelle activation du support par un composé chloré permet d'obtenir un catalyseur dont la morphologie du support reste intacte et la productivité est améliorée. Il permet en outre d'augmenter la masse volumique apparente du polymère final. De façon plus détaillée l'alkylmagnésien est préalablement 5 mélangé à l'aluminoxane et/ou l'aluminosiloxane, de préférence en solution dans un solvant inerte tel qu'un hydrocarbure comme l'hexane, en présence éventuellement d'un donneur d'électrons. Une fois réalisé le mélange, on fait réagir le composé organique chloré dilué dans un donneur d'électrons. A la fin de la réaction, le support sphérique 10 formé, en suspension dans le milieu réactionnel, est filtré, lavé avec un liquide inerte, puis finalement séché. On obtient ainsi un support sphérique possédant une surface spécifique comprise entre 1 et 100 microns et dont le diamètre moyen des particules est compris entre 5 et 100 microns et plus généralement entre 10 et 50. La largeur de 15 répartition granulométrique des supports, et par conséquent des catalyseurs ultérieurs est très étroite, en général inférieure à 5. Cette largeur de répartition granulométrique est caractérisée par le rapport des diamètres à 95 Z sur 5 % diamètres pris sur la courbe de répartition granulométrique donnée en pourcentage cumulé en fonction 20 des diamètres croissants des particules. L'alkylmagnésien mis en oeuvre répond à la formule R1 Mg R2 dans laquelle R1 et R2 sont des radicaux alkyle possédant de 1 à 12 atomes de carbone. L'aluminoxane pouvant entrer dans la composition du support 25 est choisi parmi les produits répondant à la formule R' R' Ai - AI -0 Al n dans laquelle R' est un radical alkyle possédant de 1 à 16 atomes de carbone, les R'' formant ensemble un radical -O- ou représentant chacun un radical R', et, n étant un nombre entier de 0 à 20. L'aluminosiloxane pouvant entrer dans la composition du 35 support est choisi parmi les produits répondant à la formule R1 R Al -O- Si R4 R2 R5 dans laquelle R1, R2, R3, R4, R5, identiques ou différents, représentent un radical alkyle possédant de 1 à 12 atomes, et mieux, de 1 à 6 atomes de carbone, ou encore l'hydrogène sachant que de préférence il 5 n'y a pas plus de trois atomes d'hydrogène par mole de dérivé, ou enfin du chlore sachant que de préférence il n'y a pas plus de trois moles de chlore par mole de dérivé. Le composé organique chloré, servant d'agent chlorant du dérivé de l'alkylmagnésien du composé de l'aluminium, est choisi parmi 10 les chlorures d'alkyle dans lesquels le radical alkyle est primaire, secondaire ou tertiaire, parmi les polyhalogénures d'alkyle ou encore parmi les chlorures d'acide. Les composés préférés sont le chlorure de tertiobutyle, le chlorure de n-butyle, le dichloréthane, le chlorure de thionyle, le 15 chlorure de benzoyle. L'agent chlorant du mélange de l'alkylmagnésien et du composé organique de l'aluminium est associé à au moins un donneur d'électrons choisi parmi les éthers aliphatiques ou cycliques parmi lesquels on peut citer l'éther disoamylique, l'éther sec-butylique. Le donneur d'électrons associé éventuellement au mélange de l'alkylmagnésien et du composé organique de l'aluminium est de préférence identique au donneur d'électrons associé à l'agent chlorant. Toutefois il n'est pas exclu d'associer à ce mélange tout composé connu comme donneur d'électrons. Il est avantageusement choisi parmi 25 les acides carboxyliques aliphatiques ou aromatiques et leurs esters alcoyliques, les éthers aliphatiques ou cycliques, les cétones, les esters vinyliques, les dérivés acryliques, en particulier acrylates ou méthacrylates d'alcoyle, et les silanes. Conviennent notamment comme donneurs d'électrons les composés tels que paratoluate de méthyle, benzoate d'éthyle, acétate d'éthyle ou de butyle, éther éthylique, para-anisate d'éthyle, dibutylphtalate, dioctyphtalate, diisobutyphtalate, tétrahydrofuranne, dioxane, acétone, méthylisobutylcétone, acétate de vinyle, méthacrylate de méthyle, et phényltriéthoxysilane. Les esters peuvent également être utilisés sous forme de produits 35 d'addition avec des halogènures d'acides de Lewis différents des dihalogénures de magnésium. Afin de bien contrôler la morphologie du support final, il est important d'associer les composants les uns aux autres en quantité 2 34 appropriées. C'est ainsi que le rapport molaire Mg/Al recommandé est compris entre: 5 et 200 et mieux entre 10 et 80. De même une concen5 tration insuffisante de composé organique chloré lors de la première chioration ne permet pas d'atteindre un degré de chloration suffisant du dérivé organomagnésien ce qui conduit à un support contenant une quantité trop importante de composés organiques. La concentration en chlore à mettre en oeuvre dans cette étape est de préférence telle que 10 le rapport molaire Cl/Mg est compris entre 2 et 4. La quantité de donneur d'électrons à mettre en oeuvre peut être telle que le rapport molaire de la totalité du donneur d'électrons sur le magnésium est compris entre 0,01 et 5 sachant que le rapport d'éther aliphatique ou cyclique sur magnésium est au minimum 15 de 0,01. Les supports obtenus selon l'invention sont particulièrement adaptés à la fabrication des catalyseurs, Ziégler-Natta, de polymérisation des alpha-oléfines à base d'halogénure de métal de transition tel que Cr, V, Zr et mieux Ti. Ces catalyseurs résultent de façon 20 générale de l'imprégnation d'un support MgC12 par, par exemple, TiC14. Comme déjà signalé, préalablement à l'imprégnation du support par l'halogénure de métal de transition, il est recommandé de lui faire subir une nouvelle activation par un second traitement par un composé chloré. Pour ce faire le support est remis en suspension, 5 éventuellement dans un liquide inerte tel qu'un hydrocarbure si le composé chloré est insuffisamment fluide, puis mis à nouveau au contact d'un composé chloré de façon à assurer la chloration totale du support et en particulier des liaisons métal-carbone. La qualité de cette chloration peut être suivie par l'hydrolyse du support résul0 tant. S'agissant d'une surchloration du support la quantité d'halogène à mettre en oeuvre importe peu, tout excès pouvant ultérieurement être éliminé par un éventuel lavage. Le composé chloré mis en oeuvre dans cette étape est identique ou différent de celui précédemment utilisé. Dans ce cas ce peut être non seulement un composé organique mais encore un composé inorganique halogéné. Ce peut être par exemple: IIC1, un hydrocarbure halogéné tel CC14, ou encore SiC14, SOC12. Cette étape achevée, le support, après éventuellement filtration, lavage et léger séchage, est imprégné de l'halogénure de métal de transition plus particulièrement de formule Ti(OR) X4x o R 5 est un radical alkyl de 1 à 12 atomes de carbone et X un halogène, et, de préférence TiC14. L'imprégnation peut se faire de façon classique en additionnant au support une quantité suffisante d'halogénure de métal de transition éventuellement dans un solvant inerte pour former une suspension homogène. En général le maintien en suspension sous 10 agitation pendant environ quelques heures à une température inférieure à 150 C suffit à imprégner le support d'halogénure de métal de transition. Le catalyseur est alors filtré et lavé avec un liquide inerte jusqu'à élimination dans le liquide de toute trace d'halogénure. Il n'est pas exclu à ce stade d'effectuer une seconde imprégnation 15 d'halogénure de métal de transition, suivie d'une filtration et lavage, pour modifier la cinétique du catalyseur et les propriétés physicochimiques des polymères résultant. Les conditions de polymérisation des alpha-oléfines avec les catalyseurs selon l'invention sont celles déjà connues de l'art 20 antérieur. La polymérisation peut-être conduite soit en phase liquide en présence ou non d'un hydrocarbure solvant inerte, comme l'hexane ou l'heptane, soit en phase gazeuse. La température de la polymérisation est en général comprise entre 40 et 150 C et en particulier entre 50 et 90 C. La polymérisation peut encore être conduite en masse sous des 25 pressions de 100 à 1300 bars entre 130 et 350 C. Les polymères obtenus avec ces catalyseurs se présentent sous forme de particules sphériques ce qui leur confère une caractéristique d'écoulement élevé. Les essais de l'exemple suivant illustrent l'invention sans 30 toutefois la limiter. EXEMPLE 1 A. PREPARATION DU SUPPORT On opère dans un réacteur en verre de 1 litre purgé à l'azote, équipé d'un dispositif d'agitation et de régulation de 35 température. Dans ce réacteur, sous balayage constant d'azote sont introduits un composé alkylmagnésien, l'aluminoxane ou l'aluminosiloxane, un premier donneur d'électrons, de l'hexane séché en quantité suffisante pour compléter au volume désiré c'est-à-dire à une concen- tration en Mg de 0,5 mole par litre. Cette solution est maintenue sous agitation à 500C pendant environ 16 heures. Un mélange de donneur d'électrons et de chlorure de tertio5 butyle est injecté lentement au moyen d'une seringue montée sur perfuseur. L'injection terminée l'agitation et la température sont maintenues pendant 3 heures. Le milieu réactionnel est filtré à température ambiante. Après quelques lavages à l'héxane la poudre récupérée peut être 10 éventuellement séchée sous courant d'azote à 60 C (tableau A). B. PREPARATION DU CATALYSEUR On opère dans un réacteur en verre de 500 ml. équipé d'un dispositif d'agitation et de régulation de température. Dans ce réacteur purgé et sous constant balayage d'azote sont introduits le 15 support puis, soit de l'hexane, séché et dégazé à l'azote, de façon à former une bouillie agitée lentement dans laquelle on fait barboter HC1 anhydre pendant 30 minutes à température ambiante, soit un agent chlorant liquide dans lequel le support reste en suspension pendant une heure à 50 C. Le support traité est filtré, lavé à l'hexane sec et dégazé légérement séché. Il est ensuite remis en suspension homogène dans du TiCl4 sous une agitation qui tout en restant faible doit être efficace. L'imprégnation s'effectue à une température de 60 - 90 C pendant 2 heures. Le milieu réactionnel est ensuite filtré à chaud; le cataly25 seur retenu est lavé à température ambiante par de l'hexane jusqu'a élimination de toute trace de TiCl dans le liquide de lavage. Le catalyseur peut être séché à environ 60 C puis stocké en atmosphère inerte ou maintenu en suspension dans un hydrocarbure inerte (tableau B). C. POLYMERISATION DE L'ETHYLENE On opère dans un réacteur en inox de 5 litres muni d'un agitateur tournant à 500 t./min., et d'un moyen de régulation de température. Dans le réacteur purgé à l'azote sont intoduits sous 35 balayage d'hydrogène et à température ambiante 1000 ml. d'hexane et le cocatalyseur. Puis on injecte successivement dans le réacteur 4,6 bars d'hydrogène, 6,4 bars d'éthylène puis 20 à 30 mg de catalyseur en suspension dans l'hexane. La température du milieu est montée à 80 C, la pression étant maintenue constante par apport continu d'éthylène. Après 1 heure 30 de réaction la polymérisation est arrêtée par 5 addition de méthanol et HC1I. On récupère le polymère que l'on sèche (tableau C). Les tableaux suivants illustrent ces différentes étapes. TABLEAU A - SUPPORT CATALYTIQUE ___________________ ___________ ALKYLMAGNESIUM COMPOSES ler DONNEUR AGENT DONNEURS ELECTRONS D' ALUMINIUM D' ELECTRONS CHLORANT DE L'AGENT CHLORANT AGITATION ESSAI Nature M/litre Nature Mg/Al Nature M/1 Nature Cl/Mg Nature Ml/1. T/min. molaire 1 DBM 0,5 TiBAO 20 EDSB 0,03 TBuCl 3,0 EDSB 0,27 700 2 DBM 0,5 TiBAO 20 EDSB 0,03 TBuCl 3,0 EDSB 0,27 500 3 DBM. 0,5 TiBAO 20 EDSB 0,03 TBuCl 3,0 EDSB 0,27 700 4 DBM 0,5 TiBAO 10 EDSB 0,03 TBuCI 3,0 EDSB 0,27 700 DBM 0,5 Siloxal-lll 20 EDSB 0,03 TBuCI 3,0 EDSB 0,27 700 6 DBM 0,5 Siloxal 20 EDSB 0,03 TBuCl 3,0 EDSB 0,27 700 7 DBM 0,5 TEA 20 EDSB 0,03 TBuCl 3,0 EDSB 0,27 700 comparatif __. co TiBAO = Tétraisobutylaluminoxane TEA - Triéthflaluminium HC2 52 Siloxal 11-1 (Schering): Al C2 HsC Siloxal (Schering): Al l5C2 EDSB - Ether di,sec-butylique TBuCl -" Chlorure de tertiobutyle CilH /13 - O - Si-C21{ 5 Il /CH3 0 - Sî--C2H5 C2 53 Cl{3 tJ Ln '0 O 0O 0> Io Ln euvgLla1olqz1Ta = aDa l'O ú'O ''0 9'O S'O 9'0 Z'0 Z'O Z' i g g'I 8' i ç' '1 8' T 0'9 O' 6'Z oz ez 6Z 0Z úZ 61 tg 6Z 61 IZ IOT3T. TIDTT IDTL 813TJ; TIDTI tID3TL IDTI IDTJ TIDT1 TO3TJI IDH TDH IDH IDH ZDG IDH ID11 L Tessa I TUSSE I L TUssE 9 TessM S TUssa TessM I TUssE E IessM ! TUSSa Z TeUSa I Tessa | JFlSLedwoD 01 inasllueje jT3oedmo, 6 an1T ?iuD jTzuaudmoD 8 lnSIee lnasiqavo 9 ansAlleD S nasXTvauD inasd lpleD z anasXIviD I asKIL>[) 1InansXIulD i f it % IV X Ti 1. nasXIvaz np asXieuV saIoa % Na NOIIISNVML aG 7VISa au asoadoD Afinao Na SIN luOddfiS INVUOIHD INSOV ,,_ _ _ _fl SV_ _V3_ - g ___ __urassxivlvD - a nayalav, TABLEAU C - POLYMERISATION DE L'ETIYLENE ________________________________________ à. 1 i POLYMERISATION CATALYSEUR mis en oeuvre COCATALYSEUR Nature | mN/1 ACTIVITE g PE/g cata/h CARACTERISTIQUES DU POLYMERE \ _ _=.,.. _.. _,. nO.^.at FS I -10.LBLU MI, |MIA,/MI. 1 MVA 9 10 catalyseur i catalyseur 2 catalyseur 3 catalyseur 4 catalyseur 6 catalyseur 8 comparatif catalyseur 9 comparatif catalyseur 1C comparatif catalyseur 5 catalyseur 7 _ S TIBA TIBA TIBA TIBA TIBA TIBA TIBA TIBA TIBA TIBA I b 9000 8000 8500 8000 8000 6000 7200 6500 0,959 0,957 0,958 0,958 0,959 0,959 0,958 0,958 0,958 0,959 1,2 1,2 3,7 1,4 3,8 2,5 2,5 0,3 4,2 5.5 i 1 t 1 1 L 1 L LUUL L ., _ _=I 4; &M / _ -- - I- - _ _ r_ _ _. S 46 49 50 56 49 40 0,45 0,43 0,35 0,36 0,40 0,39 0 50 Jm 550 580 420 500 320 390 350 Il5 n là% o 0,35 44 0,33 48 0.31 U TIBA - Trisoh.tvl 6.5 5,5 8 TIBA - I i i j - - --,U-II.LUJ. U MI2 MI21/MI2 MVA 0 50 - Indice de fluidité sous 2 kg (Melt Index) - Indice de fluidité sous 21 kg sur indice de fluidité sous 2 kg - Masse volumique apparente - Diamètre moyen des particules de polymère. "O) t' LA "o% fo4 EXEMPLE 2 Dans un réacteur de 8,2 1. sec et dégazé à l'azote on introduit sous azote et sous agitation de 350 tours/minute successivement à 40 C: 3 1. d'hexane sec ,5 mM de triisobutylaluminium (TIBA) dilué dans l'hexane à 2, 1 M/1l 0,93 g de catalyseur 4 de l'exemple 1 0,5 bar absolu d'hydrogène 3 bars absolus d'azote Après 5 minutes d'homogénéisation on introduit de l'éthylène à un débit de 10 1/h pendant 30 minutes puis de 65 1/h pendant 2 heures. On arrête l'introduction d'éthylène, la pression totale chute. Le réacteur est dégazé à l'azote sous agitation réduite de 150 tours/minute. 15 La température est portée à 60 C. L'hexane est éliminé par balayage d'azote. Après évaporation complète du solvant on recueille 164 g de prépolymère à morphologie sphérique sans agrégats, de degré de prépolymérisation de 176 g de prépolymère par gramme de catalyseur et de masse voluminque apparente (MVA) de 0,302. Copolymérisation en phase gazeuse de l'éthylène-butene-1 On opère dans un réacteur de 8,2 1 préalablement séché, muni d'un agitateur tournant à une vitesse de 400 tours/minute et maintenu à 85 C pendant toute la polymérisation. Dans le réacteur maintenu sous pression réduite de 1,33 Pa, en 25 présence de 100 g de polyéthylène de fond de cuve, on injecte: - 1 bar absolu de butène-1 - un mélange à effet sphéroprotecteur de: 0,4 mM de TIBA dilué à 2,1 M/l d'hexane et de 0,027 mM de phényltriéthoxysilane (PTES) 30 - 1,5 bar absolu de butène-1 - 2 bars absolus d'hydrogène - 13, 5 bars d'éthylène On introduit alors dans le réacteur 10 g du prépolymère actif précédent sur lequel on imprègne le mélange de 0,4 mM de TIBA dilué à 2,1 35 M/l dans l'hexane et de 0,027 mM de PTES. Cette introduction de prépolymère est effectuée par poussée avec l'azote jusqu'à ce que la pression totale à l'intérieur du réacteur atteigne 21 bars absolus. On maintient la pression dans le réacteur à cette valeur par injection d'éthylène et o de butène-1 dans un rapport molaire butène-1/éthylène de 0,0466. Après 4 heures de polymérisation, le réacteur est dégazé et refroidi. On recueille 928 g de copolymère de morphologie sphérique, charge initiale déduite. La productivité est de 16.332 g de polyéthylène par g de catalyseur. Les caractéristiques du copolymère sont: mI2 = 0,6 Densité - 0,924 = 840 microns MVA = 0,462 g/cm3 R E V E N D I C A T I 0 N S 1. Support sphérique de catalyseur pour la polymérisation des 5 alphaoléfines fabriqué par réaction d'un composé organique chloré, en présence d'un donneur d'électrons, et d'un mélange d'un alkylmagnésien et d'un composé organique de l'aluminium caractérisé en ce que le composé organique chloré, associé à un donneur d'électrons, est mis à réagir dans le mélange préalable d'alkylmagnésien, d'aluminoxane et/ou 10 d'alumininosiloxane, et éventuellement de donneur d'électrons. 2. Support selon la revendication 1 caractérisé en ce que le support est soumis à une seconde activation par un composé chloré. 3. Catalyseur de polymérisation des alpha-oléfines obtenu par imprégnation d'un halogénure de métal de transition du support selon 15 l'une des revendications 1 à 2. 4. Procédé de fabrication d'un support sphérique de catalyseur pour la polymérisation des alpha-oléfines par réaction d'un composé organique chloré, en présence d'un donneur d'électrons, et d'un mélange d'un alkylmagnésien et d'un composé organique de l'alumi20 nium caractérisé en ce que sur un mélange d'aluminoxane et/ou d'aluminosiloxane, d'alkylmagnésien, et éventuellement d'un donneur d'électrons, on fait réagir le composé organique chloré dilué dans un donneur d'électrons. 5. Procédé selon la revendication 4 caractérisé en ce 25 qu'après réaction du composé organique chloré, le support filtré, lavé, et éventuellement séché, est remis en suspension dans un milieu contenant un composé chloré de façon à lui faire subir une nouvelle activation. 6. Procédé selon l'une des revendications 4 à 5 caractérisé 30 en ce que le composé organique d'aluminium et l'alkylmagnésien sont mis en oeuvre dans le rapport molaire Mg/Al compris entre 5 et 200. 7. Procédé selon l'une des revendications 4 à 6 caractérisé en ce que la quantité de donneur d'électrons mise en oeuvre est telle que le rapport molaire de la totalité du donneur d'électrons sur le 35 magnésium est compris entre 0,01 et 5 sachant que le rapport molaire d'éther aliphatique ou cyclique sur le magnésium est au minimum de 0,01. 8. Procédé selon l'une des revendications 4 à 7 caractérisé en ce que la quantité de composé organique chloré mise en oeuvre dans la première chloration du mélange de composé organique d'aluminium et 5 d'alkylmagnésien, calculée en rapport molaire Cl/Mg, est comprise entre 2 et 4. 9. Procédé de fabrication d'un catalyseur de polymérisation des alpha-oléfines caractérisé en ce qu'on imprègne d'un halogénure de métal de transition un support obtenu selon l'une des revendications 4 10 à 8. 10. Procédé selon la revendication 9 caractérisé en ce que le support est imprégné d'halogénure de titane.